(57)【要約】【課題】気相法において、分散性に優れ、かつハロゲン含有量の低い低ルチル型の超微粒子酸化チタン及びその製造方法を提供する。【解決手段】ハロゲン化チタンを含有するガス及び酸化性ガスを反応させる気相法において、該原料ガスを加熱温度、加熱時間を制御しながら反応させた後、脱ハロゲンすることにより、ルチル含有率が５％以下の酸化チタンであって、かつ、高いＢＥＴ比表面積及び特定の特性を有する低ルチル型の超微粒子酸化チタンを得る。【選択図】図１
2007314418.tif 000002
【特許請求の範囲】
【請求項１】
ハロゲン化チタンを含むガスと酸化性ガスとを反応させることにより得られる酸化チタンであって、ルチル含有率が５％以下で、かつ、ＢＥＴ一点法で測定した酸化チタンの比表面積をＢ（ｍ2／ｇ）、酸化チタンの全ハロゲン含有量をＣ（質量ｐｐｍ）としたとき、
Ｃ≦６５０ｅ0.02B
で示され、且つ、１質量％の水懸濁液とした時に、その水懸濁液を２０℃で３０分間放置後、酸化チタンに含まれていたハロゲン量の８０質量％以上のハロゲンが液相に移行することを特徴とする酸化チタン。
【請求項２】
酸化チタンに含まれていたハロゲン量の９０質量％以上のハロゲンが液相に移行する請求項１に記載の酸化チタン。
【請求項３】
酸化チタンが、Ｆｅ、Ａｌ、Ｓｉ及びＳの各元素をそれぞれ１００質量ｐｐｍ以下含む請求項１または２に記載の酸化チタン。
【請求項４】
酸化チタンが、１０〜２００ｍ2／ｇの比表面積を持つ請求項１乃至３に記載の酸化チタン。
【請求項５】
酸化チタンの主相が、アナターゼである請求項１乃至４に記載の酸化チタン。
【請求項６】
酸化チタンのアナターゼ含有率が、９０％以上である請求項５に記載の酸化チタン。
【請求項７】
酸化チタンの主相が、ブルッカイトである請求項１乃至４に記載の酸化チタン。
【請求項８】
酸化チタンのブルッカイト含有率が９０％以上である請求項７の酸化チタン。
【請求項９】
酸化チタンが、レーザー回折式粒度分析計によって測定される２．５μｍ以下の９０％累積質量粒度分布径を持つ、請求項１乃至８のいずれか１項に記載の酸化チタン。
【請求項１０】
前記ハロゲン化チタンが四塩化チタンであり、前記ハロゲンが塩素である請求項１乃至９のいずれか１項に記載の酸化チタン。
【請求項１１】
ハロゲン化チタンを含むガスと酸化性ガスとを反応させることにより酸化チタンを製造する気相法において、ハロゲン化チタンを含むガス及び酸化性ガスをそれぞれ反応器に導入し反応させたとき、該反応器内の温度が８００℃以上１，１００℃未満であることを特徴とする酸化チタンの製造方法。
【請求項１２】
ハロゲン化チタンを含むガス及び酸化性ガスが、反応器内で８００℃以上１，１００℃未満の温度の滞留時間が０．１秒以下である請求項１１に記載の酸化チタンの製造方法。
【請求項１３】
ハロゲン化チタンを含むガス及び酸化性ガスが、それぞれ、６００℃以上、１，１００℃未満に予熱されて反応器に導入される請求項１１または１２に記載の酸化チタンの製造方法。
【請求項１４】
反応が、ハロゲン化チタン１モルに対し不活性ガス０．１〜２０モルの割合で混合した原料ガスと、ハロゲン化チタン１モルに対し１〜３０モルの酸化性ガスとで行われる請求項１１乃至１３のいずれか１項に記載の酸化チタンの製造方法。
【請求項１５】
酸化性ガスが、水蒸気を含む酸素ガスであることを特徴とする請求項１１乃至１４のいずれか１項に記載の酸化チタンの製造方法。
【請求項１６】
酸化性ガスが、酸素ガス１モルに対し、水蒸気０．１モル以上を含む請求項１５に記載の酸化チタンの製造方法。
【請求項１７】
前記ハロゲン化チタンが四塩化チタンである請求項１１乃至１６のいずれか１項に記載の酸化チタンの製造方法。
【請求項１８】
請求項１１乃至１７のいずれか１項に記載の製造方法で製造された酸化チタンを乾式でハロゲンを除去することを特徴とする酸化チタンの製造方法。
【請求項１９】
乾式でハロゲンを除去する方法が、酸化チタンを２００〜５００℃に加熱することにより行う方法である請求項１８に記載の酸化チタンの製造方法。
【請求項２０】
乾式でハロゲンを除去する方法が、水蒸気を含有するガスを２００〜１０００℃に加熱し、酸化チタンと接触させながら行なう方法である請求項１８に記載の酸化チタンの製造方法。
【請求項２１】
水蒸気を含有するガスが、水蒸気を０．１容量％以上含む空気である請求項２０に記載の酸化チタンの製造方法。
【請求項２２】
水蒸気が、酸化チタンに対し質量比で０．０１以上である請求項２０に記載の酸化チタンの製造方法。
【請求項２３】
請求項１１乃至１７のいずれか１項に記載の製造方法で製造された酸化チタンを湿式でハロゲンを除去し、酸化チタンを含むスラリーを得ることを特徴とする酸化チタンの製造方法。
【請求項２４】
湿式でハロゲンを除去する方法が、酸化チタンを水に懸濁させ、液相に移行したハロゲンを系外に分離する方法である請求項２３に記載の酸化チタンの製造方法。
【請求項２５】
湿式でハロゲンを除去する方法が、ハロゲンの分離を限外ろ過膜で行う方法である請求項２３または２４に記載の酸化チタンの製造方法。
【請求項２６】
湿式でハロゲンを除去する方法が、ハロゲンの分離を逆浸透膜で行う方法である請求項２３または２４に記載の酸化チタンの製造方法。
【請求項２７】
湿式でハロゲンを除去する方法が、ハロゲンの分離をフィルタープレスで行う方法である請求項２３または２４に記載の酸化チタンの製造方法。
【請求項２８】
請求項１１乃至２７のいずれか１項に記載の製造方法で製造された酸化チタンを含むことを特徴とする粉体。
【請求項２９】
請求項１１乃至２７のいずれか１項に記載の製造方法で製造された酸化チタンを含むことを特徴とするスラリー。
【請求項３０】
請求項１１乃至２７のいずれか１項に記載の製造方法で製造された酸化チタンを含むことを特徴とする組成物。
【請求項３１】
請求項１１乃至２７のいずれか１項に記載の製造方法で製造された酸化チタンを含むことを特徴とする光触媒材料。
【請求項３２】
請求項１１乃至２７のいずれか１項に記載の製造方法で製造された酸化チタンを含むことを特徴とする湿式太陽電池用材料。
【請求項３３】
請求項１１乃至２７のいずれか１項に記載の製造方法で製造された酸化チタンを含むことを特徴とする誘電体原料。
【請求項３４】
請求項１１乃至２７のいずれか１項に記載の製造方法で製造された酸化チタンを含むことを特徴とするシリコーンゴム添加剤。
【請求項３５】
ルチル含有率が５％以下、ＢＥＴ一点法で測定した比表面積が１０〜２００ｍ2／ｇ、レーザー回折式粒度分析計によって測定される９０％累積質量粒度分布径が２．５μｍ以下の酸化チタン粒子であり、かつ、ＢＥＴ一点法で測定した酸化チタンの比表面積をＢ（ｍ2／ｇ）、酸化チタン粒子内部のハロゲン含有量をＣi（質量ｐｐｍ）としたとき、粒子内部に含まれるハロゲン量が０≦Ｃi≦６５０ｋｅ0.02B（ｋは０．２０）で示されることを特徴とする酸化チタン粒子。
【請求項３６】
１０＜Ｃi≦６５０ｋｅ0.02B（ｋは０．１５）で示される量のハロゲンを粒子内部に含む請求項３５に記載の酸化チタン粒子。
【発明の詳細な説明】
【技術分野】
【０００１】
本発明は、光触媒や太陽電池、シリコーンゴムへの添加剤、誘電体用途等に好適な低ルチル型の低塩素超微粒子酸化チタン及びその製造方法に関する。さらに詳しくは、ハロゲンチタンを含むガスを酸化性ガスで高温酸化することにより得られる気相法酸化チタンにおいて、ハロゲン含有量が低く、残存したハロゲンの除去も容易で、かつ、分散性の良い低ルチル型の低ハロゲン超微粒子酸化チタン及びその製造方法に関する。
【背景技術】
【０００２】
超微粒子酸化チタンは、紫外線遮蔽材やシリコーンゴムヘの添加剤、誘電体原料、化粧料等、多岐の用途に亘って使用されてきた（酸化チタンは日本工業規格（ＪＩＳ）には二酸化チタンと記載されており、一般名として酸化チタンが広く使用されているので本明細書中では酸化チタンと略称する）。また、酸化チタンは光触媒や、太陽電池等としても応用される。
【０００３】
酸化チタンの結晶型にはルチル型、アナターゼ型、ブルッカイト型の３種類が存在するが、このうち、前述の光触媒、太陽電池用途の分野ではルチル型よりも光電気化学活性に優れるアナターゼ型やブルッカイト型が用いられる。
【０００４】
酸化チタンの光触媒作用は抗菌タイル、セルフ・クリーニング建材、消臭繊維など、有機物の分解に利用されており、その機構は次のように説明されている。酸化チタンは紫外線を吸収し、その内部に電子と正孔を発生させる。正孔は酸化チタンの吸着水と反応してヒドロキシラジカルを生成させ、酸化チタン粒子表面に吸着した有機物を炭酸ガスや水に分解する（「光クリーン革命」藤嶋昭、橋本和仁、渡部俊也共著，（株）シーエムシー，143−145頁（１９９７））。すなわち、光触媒作用の強い酸化チタンの条件として、正孔を発生させやすいこと、酸化チタン表面に正孔が到達しやすいこと、が挙げられる。「酸化チタン光触媒のすべて」（橋本和仁、藤嶋昭  編集，（株）シーエムシー，29−30頁（１９９８））には、光触媒作用が高い酸化チタンとして、アナターゼ型酸化チタン、格子欠陥の少ない酸化チタン、粒子が小さく比表面積の大きい酸化チタンが挙げられている。
【０００５】
太陽電池としての応用は、１９９１年にローザンヌ工科大学のグレッツエルらが酸化チタンとルテニウム系色素を組み合わせた色素増感型太陽電池を報告して以来、研究が進められている（Ｍ．Ｇｒａｅｚｅｌ，Ｎａｔｕｒｅ，３５３，７３７，（１９９１））。前記色素増感型太陽電池において、酸化チタンは色素の担持体及びｎ型半導体としての役割を有し、導電性ガラス電極に結着された色素電極として用いられる。色素増感型太陽電池は電解層を色素電極と対極で挟み込んだ構造であり、色素は光を吸収することで電子と正孔を発生する。発生した電子は酸化チタン層を通じて導電性ガラス電極に到達し、外部へと取り出される。一方、発生した正孔は、電解層を通じて対極へと運ばれ、導電性ガラス電極を通じて供給された電子と結合する。色素増感型太陽電池の特性を高める一因として、酸化チタンと色素の結合が容易であることが挙げられる。色素との結合が容易な酸化チタンの結晶型としては、例えば、特開平１０−２５５８６３号公報にはアナターゼが使用されており、また、特開２０００−３４０２６９号公報にはブルッカイトが色素増感型太陽電池に好適であることが記載されている。
【０００６】
酸化チタンは分散性の良いものがその機能を引き出す上で重要である。例えば酸化チタンを光触媒として使用する際、分散性が悪いと隠蔽力が強くなるため、使用できる用途が限定されてしまう。太陽電池の分野においても分散性の悪い酸化チタンは光を透過しにくいため、光吸収に寄与できる酸化チタンが限られ、光電変換効率を悪化させる。一般に、光散乱（隠蔽力）は粒径が可視光波長の１／２程度であるとき最大になり、粒径が小さくなると光散乱も弱まるといわれている（「酸化チタン」清野学著，技報堂（株），ｐ．１２９，（１９９１））。前述の分野で利用される酸化チタンの一次粒子径は数〜数十ｎｍであることが多いため分散性が良好であれば光散乱への影響は小さい。しかし、分散が悪く凝集粒径の大きい酸化チタンは光散乱が強まることになる。
【０００７】
以上の理由から上記分野では、酸化チタンには高分散性が要求され、分散性の良いアナターゼ型あるいはブルッカイト型の超微粒子酸化チタンが使用される。一般に、超微粒子の１次粒子径は、明確にされていないが、通常約０．１μｍ以下の微粒子に対して呼称される。
【０００８】
酸化チタンを光触媒、太陽電池で使用する場合、塩素のように腐食性を有する成分が存在すると基材を腐食させたり、変質させたりするため、酸化チタンの塩素含有量は低く抑える必要がある。また、Ｆｅ、Ａｌ、Ｓｉ、Ｓ等も低く抑えた方が良い。例えば、酸化チタン中のＦｅが多すぎると着色の原因になり、透明性を要求される用途での使用に適さない。酸化チタン粒子内部のＡｌ、Ｓ等の成分が多すぎると格子欠陥を生じてしまい、光触媒、太陽電池としての機能を低下させることも考えられる。
【０００９】
酸化チタンの製造方法は、大別して四塩化チタンや硫酸チタニルを加水分解する液相法と、ハロゲン化チタンを酸素あるいは水蒸気等の酸化性ガスと反応させる気相法とがある。液相法による酸化チタンはアナターゼを主相として得ることはできるが、ゾルあるいはスラリー状態にならざるを得ない。この状態で使用する場合、用途は限定される。粉末として使用するためには乾燥させる必要があり、溶媒に濡れた超微粒子は乾燥が進むに連れて凝集が激しくなる（「超微粒子ハンドブック」斎藤進六監修、フジ・テクノシステム、388頁、（１９９０）。この酸化チタンを光触媒等に供する場合には分散性を高めるため酸化チタンを強く解砕したり粉砕する必要があり、粉砕等の処理に由来する摩耗物の混入や粒度分布の不均一さ等の問題を引き起こすことがある。
【００１０】
一般的に、気相法による酸化チタンは、溶媒を使用しないため液相法に比べて分散性に優れている。
【００１１】
気相法で酸化チタンの超微粒子を得る例は数多くあり、例えば、特開平６−３４０４２３号公報では、四塩化チタンを火炎中にて加水分解し酸化チタンを製造する方法において、酸素、四塩化チタン、水素のモル比を調整して反応させ、ルチル含有率の高い酸化チタンを得る方法が開示されている。特開平７−３１６５３６号公報には四塩化チタンを高温気相中で加水分解させ、反応生成物を急速に冷却することにより、結晶質酸化チタン粉末を製造する方法において、炎温度と原料ガス中のチタン濃度を特定することにより平均一次粒子径が４０ｎｍ以上、１５０ｎｍ以下の結晶質透明酸化チタンを得る方法が開示されている。しかし、何れの場合も微粒子ではあるがルチル含有率の高い酸化チタンしか得られていなく、光触媒用途、太陽電池用途として使用するには適さない。
【００１２】
気相法でアナターゼが主相の酸化チタンを製造する方法は、例えば、特開平３−２５２３１５号公報には気相反応において酸素と水素の混合気体中の水素の比率を変えることでルチルの含有比率を調整する製造方法が開示されており、ルチル含有率が９％の酸化チタンが記載されている。しかし、例示された酸化チタンの粒径は０．５〜０．６μｍであり、一般的に超微粒子といわれる粒径の範囲よりも粗い。
【００１３】
ハロゲン化チタンを原料とする気相法で酸化チタンを製造すると超微粒子は得やすいが、原料由来のハロゲンが酸化チタンに残存するため、加熱あるいは水洗等による脱ハロゲンが必要となることが多い。しかし、超微粒子酸化チタンは低ハロゲン化のための加熱によって粒子同士の焼結が進行し比表面積が低下しやすくなる上、アナターゼ型からルチル型への結晶型の転移が生じてしまうことがある。比表面積の低下、結晶転移を抑制するためには低温あるいは短時間の加熱を行わざるを得ないが、充分に脱ハロゲンできなくなる。超微粒子酸化チタンの低塩素化法は、例えば、特開平１０−２５１０２１号公報に開示されている。この方法は、酸化チタンを円筒形回転式加熱炉中で転動させながら水蒸気と接触させ、塩素含有量を低くする方法である。また、これに記載されている酸化チタンのルチル含有率は１５％と高いものであった。
【００１４】
一方、水洗等による脱ハロゲンでは酸化チタン粒子表面に残存したハロゲンを除去することはできるが、粒子内部のハロゲンは水と接触しにくいため、内部ハロゲンが残存しやすいという問題があった。
【００１５】
これらのように従来の気相法において、ハロゲン含有量の低い低ルチル型の超微粒子酸化チタンは得られていなかった。
【特許文献１】特開平１０−２５５８６３号公報
【特許文献２】特開２０００−３４０２６９号公報
【特許文献３】特開平６−３４０４２３号公報
【特許文献４】特開平７−３１６５３６号公報
【特許文献５】特開平１０−２５１０２１号公報
【非特許文献１】「光クリーン革命」藤嶋昭、橋本和仁、渡部俊也共著，（株）シーエムシー，143−145頁（１９９７）
【非特許文献２】「酸化チタン光触媒のすべて」（橋本和仁、藤嶋昭  編集，（株）シーエムシー，29−30頁（１９９８））
【非特許文献３】Ｍ．Ｇｒａｅｚｅｌ，Ｎａｔｕｒｅ，３５３，７３７，（１９９１）
【非特許文献４】「酸化チタン」清野学著，技報堂（株），ｐ．１２９，（１９９１）
【非特許文献５】（「超微粒子ハンドブック」斎藤進六監修、フジ・テクノシステム、388頁、（１９９０）
【発明の開示】
【発明が解決しようとする課題】
【００１６】
本発明は上記問題点を解決すべくなされたものであり、本発明の課題は、気相法において、分散性に優れ、かつハロゲン含有量の低い低ルチル型の超微粒子酸化チタン及びその製造方法を提供することにある。
【課題を解決するための手段】
【００１７】
本発明者らは、上記課題に鑑み鋭意研究した結果、気相法において分散性に優れ、かつ、ハロゲン含有量の低い低ルチル型の超微粒子酸化チタンを製造し得ることを見出し、上記課題を解決するに至った。
【００１８】
本発明は、ハロゲン化チタンを含有するガス及び酸化性ガス（酸素または水蒸気もしくはこれらを含有する混合ガス）を反応させる気相法において、該原料ガスを加熱温度、加熱時間を制御しながら反応させた後、脱ハロゲンすることにより得られる、ルチル含有率が５％以下の酸化チタンであって、かつ、高いＢＥＴ比表面積及び特定の特性を有する低ルチル型の超微粒子酸化チタン及びその製造方法を提供するものである。
【００１９】
すなわち本発明は、以下の発明を含む。
（１）ハロゲン化チタンを含むガスと酸化性ガスとを反応させることにより得られる酸化チタンであって、ルチル含有率が５％以下で、かつ、ＢＥＴ一点法で測定した酸化チタンの比表面積をＢ（ｍ2／ｇ）、酸化チタンの全ハロゲン含有量をＣ（質量ｐｐｍ）としたとき、
Ｃ≦６５０ｅ0.02B
で示され、且つ、１質量％の水懸濁液とした時に、その水懸濁液を２０℃で３０分間放置後、酸化チタンに含まれていたハロゲン量の８０質量％以上のハロゲンが液相に移行することを特徴とする酸化チタン。
（２）酸化チタンに含まれていたハロゲン量の９０質量％以上のハロゲンが液相に移行する上記（１）に記載の酸化チタン。
（３）酸化チタンが、Ｆｅ、Ａｌ、Ｓｉ及びＳの各元素をそれぞれ１００質量ｐｐｍ以下含む上記（１）または（２）に記載の酸化チタン。
（４）酸化チタンが、１０〜２００ｍ2／ｇの比表面積を持つ上記（１）〜（３）に記載の酸化チタン。
（５）酸化チタンの主相が、アナターゼである上記（１）〜（４）のいずれか１項に記載の酸化チタン。
（６）酸化チタンのアナターゼ含有率が、９０％以上である上記（５）に記載の酸化チタン。
（７）酸化チタンの主相が、ブルッカイトである上記（１）〜（４）のいずれか１項に記載の酸化チタン。
（８）酸化チタンのブルッカイト含有率が９０％以上である上記（７）の酸化チタン。
（９）酸化チタンが、レーザー回折式粒度分析計によって測定される２．５μｍ以下の９０％累積質量粒度分布径を持つ、上記（１）〜（８）のいずれか１項に記載の酸化チタン。
（１０）前記ハロゲン化チタンが四塩化チタンであり、前記ハロゲンが塩素である上記（１）〜（９）のいずれか１項に記載の酸化チタン。
（１１）ハロゲン化チタンを含むガスと酸化性ガスとを反応させることにより酸化チタンを製造する気相法において、ハロゲン化チタンを含むガス及び酸化性ガスをそれぞれ反応器に導入し反応させたとき、該反応器内の温度が８００℃以上１，１００℃未満であることを特徴とする酸化チタンの製造方法。
（１２）ハロゲン化チタンを含むガス及び酸化性ガスが、反応器内で８００℃以上１，１００℃未満の温度の滞留時間が０．１秒以下である上記（１１）に記載の酸化チタンの製造方法。
（１３）ハロゲン化チタンを含むガス及び酸化性ガスが、それぞれ、６００℃以上、１，１００℃未満に予熱されて反応器に導入される上記（１１）または（１２）に記載の酸化チタンの製造方法。
（１４）反応が、ハロゲン化チタン１モルに対し不活性ガス０．１〜２０モルの割合で混合した原料ガスと、ハロゲン化チタン１モルに対し１〜３０モルの酸化性ガスとで行われる上記（１１）〜（１３）のいずれか１項に記載の酸化チタンの製造方法。
（１５）酸化性ガスが、水蒸気を含む酸素ガスであることを特徴とする上記（１１）〜（１４）のいずれか１項に記載の酸化チタンの製造方法。
（１６）酸化性ガスが、酸素ガス１モルに対し、水蒸気０．１モル以上を含む上記（１５）に記載の酸化チタンの製造方法。
（１７）前記ハロゲン化チタンが四塩化チタンである上記（１１）〜（１６）のいずれか１項に記載の酸化チタンの製造方法。
（１８）上記（１１）〜（１７）のいずれか１項に記載の製造方法で製造された酸化チタンを乾式でハロゲンを除去することを特徴とする酸化チタンの製造方法。
（１９）乾式でハロゲンを除去する方法が、酸化チタンを２００〜５００℃に加熱することにより行う方法である上記（１８）に記載の酸化チタンの製造方法。
（２０）乾式でハロゲンを除去する方法が、水蒸気を含有するガスを２００〜１０００℃に加熱し、酸化チタンと接触させながら行なう方法である上記（１８）に記載の酸化チタンの製造方法。
（２１）水蒸気を含有するガスが、水蒸気を０．１容量％以上含む空気である上記（２０）に記載の酸化チタンの製造方法。
（２２）水蒸気が、酸化チタンに対し質量比で０．０１以上である上記（２０）に記載の酸化チタンの製造方法。
（２３）上記（１１）〜（１７）のいずれか１項に記載の製造方法で製造された酸化チタンを湿式でハロゲンを除去し、酸化チタンを含むスラリーを得ることを特徴とする酸化チタンの製造方法。
（２４）湿式でハロゲンを除去する方法が、酸化チタンを水に懸濁させ、液相に移行したハロゲンを系外に分離する方法である上記（２３）に記載の酸化チタンの製造方法。
（２５）湿式でハロゲンを除去する方法が、ハロゲンの分離を限外ろ過膜で行う方法である上記（２３）または（２４）に記載の酸化チタンの製造方法。
（２６）湿式でハロゲンを除去する方法が、ハロゲンの分離を逆浸透膜で行う方法である上記（２３）または（２４）に記載の酸化チタンの製造方法。
（２７）湿式でハロゲンを除去する方法が、ハロゲンの分離をフィルタープレスで行う方法である上記（２３）または（２４）に記載の酸化チタンの製造方法。
（２８）上記（１１）〜（２７）のいずれか１項に記載の製造方法で製造された酸化チタンを含むことを特徴とする粉体。
（２９）上記（１１）〜（２７）のいずれか１項に記載の製造方法で製造された酸化チタンを含むことを特徴とするスラリー。
（３０）上記（１１）〜（２７）のいずれか１項に記載の製造方法で製造された酸化チタンを含むことを特徴とする組成物。
（３１）上記（１１）〜（２７）のいずれか１項に記載の製造方法で製造された酸化チタンを含むことを特徴とする光触媒材料。
（３２）上記（１１）〜（２７）のいずれか１項に記載の製造方法で製造された酸化チタンを含むことを特徴とする湿式太陽電池用材料。
（３３）上記（１１）〜（２７）のいずれか１項に記載の製造方法で製造された酸化チタンを含むことを特徴とする誘電体原料。
（３４）上記（１１）〜（２７）のいずれか１項に記載の製造方法で製造された酸化チタンを含むことを特徴とするシリコーンゴム添加剤。
（３５）ルチル含有率が５％以下、ＢＥＴ一点法で測定した比表面積が１０〜２００ｍ2／ｇ、レーザー回折式粒度分析計によって測定される９０％累積質量粒度分布径が２．５μｍ以下の酸化チタン粒子であり、かつ、ＢＥＴ一点法で測定した酸化チタンの比表面積をＢ（ｍ2／ｇ）、酸化チタン粒子内部のハロゲン含有量をＣi（質量ｐｐｍ）としたとき、粒子内部に含まれるハロゲン量が０≦Ｃi≦６５０ｋｅ0.02B（ｋは０．２０）で示されることを特徴とする酸化チタン粒子。
（３６）１０＜Ｃi≦６５０ｋｅ0.02B（ｋは０．１５）で示される量のハロゲンを粒子内部に含む上記（３５）に記載の酸化チタン粒子。
【発明を実施するための最良の形態】
【００２０】
本発明の酸化チタンの原料であるハロゲン化チタンとしては、工業的に入手し易い塩化チタン、特に四塩化チタンが好ましい。従って、以下、本発明をハロゲンが塩素の場合を代表例として説明するが、本発明はハロゲンが臭素またはヨウ素である場合にも適用できる。
本発明の低ルチル型超微粒子酸化チタンは、気相法で四塩化チタンを用いて製造したものであるにもかかわらず、粒子内部に塩素が殆ど存在しない。粒子内部に残存する塩素は経時的に粒子内部から表面まで拡散し基材を腐食、変質させることがあるが、水洗や乾燥等の簡単な脱塩素処理では除去しにくい。そのため、酸化チタン粒子内部に塩素が存在しないことが望ましい。
粒子表面と粒子内部の合計塩素量のうちに占める粒子内部の塩素含有率については、酸化チタンから純水で抽出される塩素（水抽出塩素と称する）と、酸化チタン粒子に含まれる全塩素（全塩素と称する）の比率を指標とし、下式（１）
Ｒ＝ＷＣＬ／ＴＣＬ×１００  ・・・・・・・・・・（１）
（式中、Ｒは表面塩素率（％）を表し、ＷＣＬは酸化チタンに含まれる水抽出塩素の含有量（質量％）を表し、ＴＣＬは酸化チタンに含まれる全塩素の含有量（質量％）を表す。）
で表されるＲの値が高いほど酸化チタン粒子内部の塩素含有率が少ないことを示す。本発明における酸化チタンについて、Ｒは８０％以上であることが好ましく、更に好ましくは９０％以上である。
【００２１】
本発明の四塩化チタンを原料とする気相法によって得られる超微粒子酸化チタンは、ルチル含有率〔ルチル含有率は、Ｘ線回折におけるルチル型結晶に対応するピーク高さ（Ｈｒと略する。）、ブルッカイト型結晶に対応するピーク高さ（Ｈｂと略する。）及びアナターゼ型結晶に対応するピーク高さ（Ｈａと略する。）から算出した比率（＝１００×Ｈｒ／（Ｈｒ＋Ｈａ＋Ｈｂ）をいう。〕が５％以下の超微粒子酸化チタン（以下、低ルチル型の超微粒子酸化チタンと略称することがある。）であり、かつ、脱塩素工程の後のみならず、場合によっては脱塩素工程の前でも、下記一般式（２）：
Ｃ≦６５０×ｅ0.02B  ・・・・・・・・・・・・・・・（２）
で表される全塩素含有量を有する。式中、Ｃは全塩素含有量（質量％）を示す。Ｃは、例えば、酸化チタンにフッ酸水溶液を添加しマイクロウェーブで加熱溶解させた液を、硝酸銀による電位差滴定法で測定し、酸化チタン中の塩素の質量を得、これを用いた酸化チタンの質量で除することにより得られる。ＢはＢＥＴ比表面積（ｍ2／ｇ）を表し、その範囲は１０〜２００ｍ2／ｇである。）で表される特性を有することを特徴とする。
【００２２】
すなわち、本発明の低ルチル型の超微粒子酸化チタンは、図１において上記一般式（２）の条件を満足する全塩素含有量の少ない酸化チタンであり、かつ上記式（１）のＲが大きい粒子内部の塩素含有率の小さい酸化チタン粒子である。従来の四塩化チタンを原料とする気相法による超微粒子酸化チタンは、低ルチル型酸化チタンであっても、ＢＥＴ比表面積と全塩素含有量との関係において図１に示したＣ＝６５０×ｅ0.02Bで表される曲線の上部にプロットされる領域の特性を有しているものであり、さらにまた上記の粒子内部の塩素含有率も大きい酸化チタン粒子であった。特に、比表面積の大きい酸化チタンほど、脱塩素されにくく、塩素含有量が指数関数的に増加する傾向がある。
【００２３】
本発明の低ルチル型酸化チタンは、塩素含有量とＢＥＴ比表面積との関係が一般式（２）の特性を満足し、超微粒子であって、通常、ＢＥＴ比表面積の範囲は１０〜２００ｍ2／ｇ、好ましくは４０〜２００ｍ2／ｇ、更に好ましくは４５〜１２０ｍ2／ｇの範囲を有するものである。
【００２４】
また、本発明の低ルチル型の超微粒子酸化チタンは、Ｆｅ、Ａｌ、Ｓｉ、Ｓの含有量が各１００質量ｐｐｍ以下、好ましくは各０．１〜１００質量ｐｐｍ、より好ましくは各０．１〜５０質量ｐｐｍ、更に好ましくは各０．１〜１０質量ｐｐｍである。
これらの不純物濃度を０．１ｐｐｍ未満にするには、酸化チタンを製造する原材料を高純度とし、また設備材質をより耐食性の高いものを使用すること等が必要となる。本発明の酸化チタンが通常用いられる用途では、各不純物を０．１質量ｐｐｍ未満としない方が経済的に有利である。
【００２５】
本発明の低ルチル型酸化チタンは分散性が高いことを特徴とする。本発明においては、分散性の指標としてレーザー回折式粒度分布測定法を採用し粒度分布を測定した。分散性の測定法には、「超微粒子ハンドブック」齋藤進六監修，フジ・テクノシステム，ｐ９３，（１９９０）によると、沈降法、顕微鏡法、光散乱法、直接計数法等があるが、このうち沈降法、直接計数法は測定可能な粒径が数百ｎｍ以上であり、超微粒子の分散性を測定するには不適である。また、顕微鏡法も対象試料のサンプリングや試料の前処理によって測定値が変動することもあり、好ましい測定法とはいえない。これに対し、光散乱法は数ｎｍ〜数μｍの範囲で粒径を測定することができ、超微粒子の測定に適している。粒度分布の測定手順について以下に説明する。
【００２６】
酸化チタン０．０５ｇに純水５０ｍｌ及び１０％ヘキサメタリン酸ソーダ水溶液１００μｌを加えたスラリーに、３分間超音波照射（４６ＫＨｚ、６５Ｗ）する。このスラリーをレーザー回折式粒度分布測定装置（（株）島津製作所製ＳＡＬＤ−２０００Ｊ）にかけて、粒度分布を測定する。このようにして測定された粒度分布における９０％累積質量粒度分布径（以下、Ｄ９０と略記することがある）の値が小さければ、親水性溶媒に対して良好な分散性を示していると判断される。５０％累積質量粒度分布径を分散性の指標とすることも可能であるが、分散性の悪い凝集粒子を検知しにくく好ましくない。本発明の超微粒子酸化チタンは、Ｄ９０が２．５μｍ以下であることが好ましい。
【００２７】
本発明の超微粒子状酸化チタンは、各種組成物の原料、顔料または光触媒効果を利用した粒子成分として含まれ、例えば、化粧料、紫外線遮蔽材、誘電体またはシリコーンゴム、太陽電池等、様々な製品の原料、添加剤として利用できる。
【００２８】
次に製造方法について説明する。
気相法による一般的な酸化チタンの製造方法は公知であり、四塩化チタンを酸素または水蒸気等の酸化性ガスを用いて、約１，０００℃の反応条件下で酸化させると微粒子酸化チタンが得られる。
【００２９】
気相法において超微粒子の酸化チタンを得るためには、粒子の成長時間（成長ゾーン）を短くしなければならない。すなわち、反応後速やかに冷却、希釈等を行い、高温滞留時間を極力短くすることにより、焼結等による粒成長を抑えることができる。高温滞留時間の短縮はアナターゼからルチルへの熱転位を抑制することにも繋がり、アナターゼ含有率の高い粒子を得ることができる。
【００３０】
一般に、四塩化チタンを原料とする気相法で得られる酸化チタンには、通常、０．１〜２質量％の塩素が残存している。アナターゼ型酸化チタン表面には、塩素等が結合可能な点が１３個／ｎｍ2あり（前述の清野学著「酸化チタン」）、この全ての結合点が塩素化している場合、酸化チタン粒子表面に残存する塩素含有量は理論上、下式（３）で表される。
Ｙ＝０．０７７×Ａ  ・・・・（３）
（式中、Ｙは酸化チタン粒子表面に残存する塩素含有量（質量％）を示し、Ａは比表面積（ｍ2／ｇ）を示す。）
例えば、１００ｍ2／ｇの比表面積を有する酸化チタン粒子表面に残存する塩素含有量は、前記式（３）によれば、約８質量％となる。
【００３１】
実際は、反応で塩素と酸化性ガスが置換すること、また酸化チタン粒子表面と気相の塩素濃度差によって塩素が平衡移動することにより、酸化チタンの塩素含有量は前記式（３）で得られる値よりも若干低くなる可能性があるが、反応での高温滞留時間の短縮は、四塩化チタンの酸化反応を完結させず、一部が塩素化されたままの酸化チタンを増加させることになると考えられる。また、残存塩素が酸化チタン粒子内部に取り残されると粒子内部の塩素量を増やすことにもなるため、塩素除去に要する加熱処理が高温、長時間化し、比表面積の低下を生じることとなる。従って、従来、気相法によって得られる超微粒子は、アナターゼ含有率は高いものの塩素含有量が高い、あるいは、塩素含有量は低いがアナターゼ含有率が低いというものであった。
【００３２】
本発明では、四塩化チタンを含むガスと酸化性ガスとを反応（高温酸化）することにより酸化チタンを製造する気相法において、６００℃以上１，１００℃未満に加熱した四塩化チタンを含有するガス及び６００℃以上１，１００℃未満に加熱した酸化性ガスをそれぞれ反応管に供給し、反応させて得られた酸化チタンを８００℃以上１，１００℃未満の高温度条件で０．１秒以下の時間、反応管内に滞留させることにより、ＢＥＴ比表面積と塩素含有量との関係において全塩素含有量、特に粒子内部の塩素含有量が低い低ルチル型超微粒子酸化チタンが得られ、これを脱塩素処理することによりさらに全塩素含有量が低くかつ粒子内部の塩素含有量も低い低ルチル型超微粒子酸化チタンが得られることを見出した。
ここで、脱塩素には乾式法と湿式法がある。乾式脱塩素法は、例えば、円筒形回転式加熱炉、熱風循環式加熱炉、流動乾燥炉、撹拌乾燥炉等の加熱装置を用いて酸化チタンを加熱し、塩素を除去する方法がある。尚、本発明は、必ずしもこれら加熱装置に限定されるものではない。また、湿式脱塩素法は、例えば、酸化チタンを純水に懸濁させ、液相に移行した塩素を系外に分離する方法がある。塩素を系外に分離した後、得られた酸化チタンを乾燥しても良い。
【００３３】
四塩化チタン含有ガスあるいは酸化性ガスを導入する反応管内の温度は８００℃以上１，１００℃未満が好ましく、更に好ましくは９００℃以上１，０００℃未満である。反応管内温度を高くすることによって、混合と同時に反応は完結するので均一核発生が増進され、かつ、反応（ＣＶＤ）ゾーンを小さくすることができる。反応管内温度が８００℃より低いと、アナターゼ含有率の高い酸化チタンが得られやすいものの、反応が不充分で酸化チタン粒子内部に塩素が残存する。反応管内温度が１，１００℃以上になるとルチル転移や粒子成長が進行し、低ルチル型、超微粒子が得られない。
【００３４】
一方、原料ガスが反応管に導入され反応が進行すると、本反応が発熱反応である為、反応温度が１，１００℃を越える反応ゾーンが存在する。装置放熱は多少あるものの、急冷を施さないかぎり酸化チタン粒子はどんどん成長し、かつ、結晶型がルチルに転移してしまう。そこで、本発明においては８００℃以上１，１００℃未満の高温滞留時間を０．１秒以下、好ましくは０．００５〜０．１秒、特に好ましくは０．０１〜０．０５秒の範囲にする。高温滞留時間が０．１秒を越えると、ルチルへの転移や粒子の焼結が進行するので好ましくない。高温滞留時間が０．００５秒未満では、四塩化チタンの酸化反応時間も短くなるため、四塩化チタンに比べ十分に過剰な酸素量を用いるなど酸化を行い易い条件下で行う必要がある。酸化が不十分では粒子内部の残存塩素量増加につながる。
【００３５】
急冷の手段としては、例えば、反応混合物に多量の冷却空気や窒素等のガスを導入する方法、あるいは水を噴霧する方法等が採用される。
【００３６】
反応管内の温度を前記８００℃以上１，１００℃未満に制御することで粒子内部の塩素含有量が低い超微粒子を得ることができ、また、高温滞留時間を０．１秒以下に制御することでルチル転移及び粒成長を抑制することができる。
【００３７】
反応管内の温度を前記８００℃以上１，１００℃未満にするためには、原料ガスの加熱温度を６００℃以上１，１００℃以下に調整することが好ましい。加熱された原料ガスは反応管内で反応し発熱するが、原料ガス温度が６００℃未満であると、反応管内の温度は８００℃以上になりにくい。また、原料ガス温度が１，１００℃以上であると装置放熱はあるものの、反応管内の温度は１，１００℃を越えやすくなる。
【００３８】
四塩化チタンを含む原料ガス組成は、四塩化チタンガス１モルに対し、不活性ガス０．１〜２０モルであることが好ましく、さらに好ましくは４〜２０モルである。不活性ガスが前記範囲より少ない場合、反応ゾーンにおける酸化チタン粒子密度が高まり、凝集、焼結しやすくなるため、超微粒子酸化チタンが得られにくい。不活性ガスが前記範囲よりも多い場合、反応性が低下し、酸化チタンとしての回収率が低下する。
【００３９】
四塩化チタンを含む原料ガスと反応させる酸素ガス量は、四塩化チタン１モルに対し１〜３０モルであることが好ましい。さらに好ましくは５〜３０モルである。酸素ガス量を増やすと、核発生数が増加し超微粒子は得られやすくなるが、３０モルを越えても核発生数を増加させる効果はほとんど無い。酸素ガス量が３０モルを越えても酸化チタンの特性に影響は無いが、経済的な観点から上限が設定される。一方、四塩化チタンに対し酸素ガス量が不足すると、酸素欠陥の多い酸化チタンとなり着色してしまう。尚、酸化性ガスには、酸素の他に水蒸気が含まれていても良い。
酸化性ガスは、例えば、酸素、水蒸気を含む酸素、空気、これらの酸化性ガスに不活性ガス（窒素、アルゴンなど）を混合したガスがいずれも使用できるが、反応温度の制御しやすいことから水蒸気を含む酸素が好ましい。
【００４０】
酸化チタンの加熱による脱塩素は、水と酸化チタンとの質量比（＝水蒸気の質量／酸化チタンの質量，以下同様）が０．０１以上になるように酸化チタン粉末に水蒸気を接触させながら加熱温度２００℃以上５００℃以下で行うことが好ましい。更に好ましくは水と酸化チタンの質量比は０．０４以上、加熱温度は２５０℃以上４５０℃以下である。加熱温度が５００℃を越えると酸化チタン粒子の焼結が進み、粒成長が生じる。加熱温度が２００℃を下回ると脱塩素の効率が極端に低下する。脱塩素は、酸化チタン表面の塩素が粒子近傍の水あるいは隣接する粒子の表面水酸基と置換反応することにより進行して行く。酸化チタン粒子表面の塩素が、水と置換された場合には粒成長せずに脱塩素化されるが、隣接する粒子の表面水酸基と置換された場合は脱塩素と同時に粒成長することとなる。特に比表面積の大きい酸化チタンほど隣接する粒子表面水酸基と置換反応する確率が高くなるため、粒成長しやすい。すなわち、粒成長を抑制しつつ脱塩素化を図るためには水と酸化チタンの質量比も重要であり、水と酸化チタンの質量比が０．０１以上であれば粒成長を抑制する効果が認められる。
【００４１】
酸化チタンと接触させる水蒸気は、酸化チタンから分離した塩素を効率良く系外に移動させる役割を有するガスと混合して使用することが好ましい。このようなガスとして、例えば、空気が挙げられる。空気を用いる場合、水蒸気は、空気に０．１容量％以上含まれることが好ましく、更に好ましくは５容量％以上、特に好ましくは１０容量％以上である。水蒸気を含んだ空気は２００℃以上１，０００℃以下に加熱しておくことが好ましい。
【００４２】
本発明による低ルチル型超微粒子酸化チタンは粒子内部に塩素が殆ど存在しないため、湿式で低塩素化することも可能である。湿式脱塩素方法には、例えば、酸化チタンを純水に懸濁させ、液相に移行した塩素を限外ろ過膜、逆浸透膜、フィルタープレス等によって系外に分離する方法が挙げられる。
このようにして製造される本発明のＢＥＴ比表面積とハロゲン含有量との関係において全ハロゲン含有量および粒子内部のハロゲン含有量の低い低ルチル型超微粒子酸化チタンは、好ましくは粒子表面のハロゲンをより完全に脱ハロゲンすることで、ＢＥＴ比表面積との関係において全ハロゲン含有量が極めて低い低ルチル型超微粒子酸化チタンを得ることができる。
従って、本発明の低ルチル型超微粒子酸化チタンは、上記の如く、ルチル含有率が５％以下、ＢＥＴ一点法で測定した比表面積が１０〜２００ｍ2／ｇ、レーザー回折式粒度分析計によって測定される９０％累積質量粒度分布径が２．５μｍ以下の酸化チタン粒子であり、かつ、ＢＥＴ一点法で測定した酸化チタンの比表面積をＢ（ｍ2／ｇ）、酸化チタン粒子内部のハロゲン含有量をＣi（質量ｐｐｍ）としたとき、粒子内部に含まれるハロゲン量が０≦Ｃi≦６５０ｋｅ0.02B（ｋは０．２０）、好ましくは０＜Ｃi≦６５０ｋｅ0.02B（ｋは０．２０）、より好ましくは１０＜Ｃi≦６５０ｋｅ0.02B（ｋは０．１５）で示されることを特徴とする。
【実施例】
【００４３】
以下、実施例及び比較例にて具体的に説明するが、本発明はこれらに何ら限定されるものではない。
【００４４】
実施例１：
１１．８Ｎｍ3／ｈｒ（Ｎは標準状態を意味する。以下同じ。）のガス状四塩化チタンを８Ｎｍ3／ｈｒの窒素ガスで希釈した四塩化チタン希釈ガスを９００℃に予熱し、８Ｎｍ3／ｈｒの酸素と３２Ｎｍ3／ｈｒ水蒸気を混合した酸化性ガスを８００℃に予熱し、これらの原料ガスを石英ガラス製反応器に導入した。８００℃以上１，１００℃未満の高温滞留時間を０．１秒となるように冷却空気を反応管に導入後、ポリテトラフルオロエチレン製バグフィルターにて超微粒子状酸化チタン粉末を捕集した。
【００４５】
得られた酸化チタンを円筒形回転式加熱炉に通し、水と酸化チタンの質量比０．０２、加熱温度４５０℃で脱塩素した。その後、得られた酸化チタンは、ＢＥＴ比表面積が２２ｍ2／ｇ、ルチル含有比率（ルチル含有率ともいう。）が１％、水抽出塩素含有量が９００質量ｐｐｍ、全塩素含有量が１，０００質量ｐｐｍであった。但し、ＢＥＴ比表面積は、島津製作所製比表面積測定装置（機種はフローソーブＩＩ，２３００）で測定し、ルチル含有比率はＸ線回折におけるルチル型結晶に対応するピーク高さ（Ｈｒと略する。）、ブルッカイト型結晶に対応するピーク高さ（Ｈｂと略する。）とアナターゼ型結晶に対応するピーク高さ（Ｈａと略する。）から算出した比率（＝１００×Ｈｒ／（Ｈｒ＋Ｈａ＋Ｈｂ））である。式（１）に水抽出塩素含有量  ９００質量ｐｐｍ、全塩素含有量  １，０００質量ｐｐｍを代入して算出される表面塩素率は８０％よりも高く、全塩素含有量は、式（２）に比表面積２２ｍ2／ｇを代入して算出される値よりも小さな数値を示した。
【００４６】
また、ここで得られた酸化チタン粉末の粒度分布について、レーザー回折式粒度分布測定法で９０％累積質量粒度分布径Ｄ９０を測定した結果、１．１μｍであった。ルチル化率、ＢＥＴ比表面積、全塩素含有量、表面塩素率、Ｄ９０、及び、Ｆｅ、Ａｌ、Ｓｉ、Ｓの分析結果を表１に示す。
【００４７】
実施例２：
５．９Ｎｍ3／ｈｒのガス状四塩化チタンを３０Ｎｍ3／ｈｒの窒素ガスで希釈した四塩化チタン希釈ガスを１，０００℃に予熱し、４Ｎｍ3／ｈｒの酸素と１６Ｎｍ3／ｈｒの水蒸気を混合した酸化性ガスを１，０００℃に予熱し、これらの原料ガスを石英ガラス製反応器に導入した。８００℃以上１，１００℃未満の高温滞留時間を０．０３秒となるように冷却空気を反応管に導入後、ポリテトラフルオロエチレン製バグフィルターにて超微粒子状酸化チタン粉末を捕集した。
【００４８】
得られた酸化チタンを熱風循環加熱炉に入れ、水と酸化チタン質量比０．０４、加熱温度４５０℃で脱塩素した。こうして得られた酸化チタンは、ＢＥＴ比表面積が６５ｍ2／ｇ、ルチル含有率が３％、水抽出塩素含有量が９００質量ｐｐｍ、全塩素含有量が１，１００質量ｐｐｍであった。式（１）に水抽出塩素含有量  ９００質量ｐｐｍ、全塩素含有量  １，１００質量ｐｐｍを代入して算出される表面塩素率は８０％よりも高く、全塩素含有量は、式（２）に比表面積６５ｍ2／ｇを代入して算出される値よりも小さな数値を示した。この粉末のレーザー回折式粒度分布測定法にて測定した粒度分布における９０％累積質量粒度分布径Ｄ９０は１．９μｍであった。ルチル化率、ＢＥＴ比表面積、全塩素含有量、表面塩素率、Ｄ９０、及び、Ｆｅ、Ａｌ、Ｓｉ、Ｓの分析結果を表１に示す。
【００４９】
実施例３：
４．７Ｎｍ3／ｈｒのガス状四塩化チタンを３６Ｎｍ3／ｈｒの窒素ガスで希釈した四塩化チタン希釈ガスを１，０００℃に予熱し、３６Ｎｍ3／ｈｒの空気と２５Ｎｍ3／ｈｒの水蒸気を混合した酸化性ガスを１，０００℃に予熱し、これらの原料ガスを石英ガラス製反応器に導入した。８００℃以上１，１００℃未満の高温滞留時間を０．０２秒となるように冷却空気を反応管に導入後、ポリテトラフルオロエチレン製バグフィルターにて超微粒子状酸化チタン粉末を捕集した。
【００５０】
得られた酸化チタンを熱風循環加熱炉に入れ、水と酸化チタン質量比０．０６、加熱温度３５０℃で脱塩素した。こうして得られた酸化チタンは、ＢＥＴ比表面積が９７ｍ2／ｇ、ルチル含有率が１％、水抽出塩素含有率が１，８００質量ｐｐｍ、全塩素含有率が２，０００質量ｐｐｍであった。式（１）に水抽出塩素含有量  １，８００質量ｐｐｍ、全塩素含有量  ２，０００質量ｐｐｍを代入して算出される表面塩素率は８０％よりも高く、全塩素含有率は、式（２）に比表面積９７ｍ2／ｇを代入して算出される値よりも小さな数値を示した。この粉末のレーザー回折式粒度分布測定法にて測定した粒度分布における９０％累積質量粒度分布径Ｄ９０は２．２μｍであった。ルチル化率、ＢＥＴ比表面積、全塩素含有量、表面塩素率、Ｄ９０、及び、Ｆｅ、Ａｌ、Ｓｉ、Ｓの分析結果を表１に示す。
【００５１】
比較例１：
１１．８Ｎｍ3／ｈｒのガス状四塩化チタンを８Ｎｍ3／ｈｒの窒素ガスで希釈した四塩化チタン希釈ガスを９００℃に予熱し、８Ｎｍ3／ｈｒの酸素と３２Ｎｍ3／ｈｒ水蒸気を混合した酸化性ガスを８００℃に予熱し、これらの原料ガスを石英ガラス製反応器に導入した。８００℃以上１，１００℃未満の高温滞留時間を０．２秒となるように冷却空気を反応管に導入後、ポリテトラフルオロエチレン製バグフィルターにて超微粒子状酸化チタン粉末粉を捕集した。
【００５２】
得られた酸化チタンを円筒形回転式加熱炉に通し、水と酸化チタン質量比０．０２、加熱温度４５０℃で脱塩素した。こうして得られた酸化チタンは、ＢＥＴ比表面積が１９ｍ2／ｇ、ルチル含有比率が１１％、水抽出塩素含有量が３００質量ｐｐｍ、全塩素含有量が３００質量ｐｐｍであった。式（１）に水抽出塩素含有率  ３００質量ｐｐｍ、全塩素含有率  ３００質量ｐｐｍを代入して算出される表面塩素率は８０％よりも高く、全塩素含有率は、式（２）に比表面積１９ｍ2／ｇを代入して算出される値よりも小さな数値を示した。この粉末のレーザー回折式粒度分布測定法にて測定した粒度分布における９０％累積質量粒度分布径Ｄ９０は０．８μｍであった。ルチル化率、ＢＥＴ比表面積、全塩素含有量、表面塩素率、Ｄ９０、及び、Ｆｅ、Ａｌ、Ｓｉ、Ｓの分析結果を表１に示す。
【００５３】
比較例２：
４．７Ｎｍ3／ｈｒのガス状四塩化チタンを３６Ｎｍ3／ｈｒの窒素ガスで希釈した四塩化チタン希釈ガスを８００℃に予熱し、３６Ｎｍ3／ｈｒの空気と２５Ｎｍ3／ｈｒの水蒸気を混合した酸化性ガスを８００℃に予熱し、これらの原料ガスを石英ガラス製反応器に導入した。該反応管温度を７５０℃に制御し、原料ガスを０．０８秒滞留するように冷却空気を反応管に導入後、ポリテトラフルオロエチレン製バグフィルターにて超微粒子状酸化チタン粉末を捕集した。
【００５４】
得られた酸化チタンを熱風循環加熱炉に入れ、水と酸化チタン質量比０．０４、加熱温度３５０℃で脱塩素した。こうして得られた酸化チタンは、ＢＥＴ比表面積が７４ｍ2／ｇ、ルチル含有率が２％、水抽出塩素含有率が２，８００質量ｐｐｍ、全塩素含有率が３，９００質量ｐｐｍであった。式（１）に水抽出塩素含有量  ２，８００質量ｐｐｍ、全塩素含有量  ３，９００質量ｐｐｍを代入して算出される表面塩素率は８０％よりも低く、全塩素含有率は、式（２）に比表面積７４ｍ2／ｇを代入して算出される値よりも大きな数値を示した。この粉末のレーザー回折式粒度分布測定法にて測定した粒度分布における９０％累積質量粒度分布径Ｄ９０は３．６μｍであった。ルチル化率、ＢＥＴ比表面積、全塩素含有量、表面塩素率、Ｄ９０、及び、Ｆｅ、Ａｌ、Ｓｉ、Ｓの分析結果を表１に示す。
【００５５】
比較例３：
５．９Ｎｍ3／ｈｒのガス状四塩化チタンを３０Ｎｍ3／ｈｒの窒素ガスで希釈した四塩化チタン希釈ガスを１，１００℃に予熱し、４Ｎｍ3／ｈｒの酸素と１６Ｎｍ3／ｈｒの水蒸気を混合した酸化性ガスを１，１００℃に予熱し、これらの原料ガスを石英ガラス製反応器に導入した。該反応管温度を１，２００℃に制御し、原料ガスを０．０４秒滞留するように冷却空気を反応管に導入後、ポリテトラフルオロエチレン製バグフィルターにて超微粒子状酸化チタン粉末を捕集した。
【００５６】
得られた酸化チタンを熱風循環加熱炉に入れ、水と酸化チタン質量比０．０６、加熱温度４５０℃で脱塩素した。こうして得られた酸化チタンは、ＢＥＴ比表面積が４４ｍ2／ｇ、ルチル含有率が１２％、水抽出塩素含有量が１，２００質量ｐｐｍ、全塩素含有量が１，３００質量ｐｐｍであった。式（１）に水抽出塩素含有量  １，２００質量ｐｐｍ、全塩素含有量  １，３００質量ｐｐｍを代入して算出される表面塩素率は８０％よりも高く、全塩素含有率は、式（２）に比表面積４４ｍ2／ｇを代入して算出される値よりも小さな数値を示した。この粉末のレーザー回折式粒度分布測定法にて測定した粒度分布における９０％累積質量粒度分布径Ｄ９０は１．２μｍであった。ルチル化率、ＢＥＴ比表面積、全塩素含有量、表面塩素率、Ｄ９０、及び、Ｆｅ、Ａｌ、Ｓｉ、Ｓの分析結果を表１に示す。
比較例４：
市販の硫酸チタニル溶液（関東化学（株）製、試薬１級）を煮沸し、得られた沈殿を純水で洗浄し、含水酸化チタンを得た。この含水酸化チタンの残存硫酸を除去するため、純水を加えスラリーとし、これを攪拌しながらアンモニア水溶液を加えてｐＨ５に調整し、１２時間攪拌した。この後、限外ろ過膜で含水酸化チタン濃度を２０質量％まで濃縮した。濃縮液に再びアンモニア水溶液を加えてｐＨ５に調整し、１２時間攪拌の後、純水を加えながら限外ろ過膜でろ過しチタニアゾルを得た。得られたチタニアゾルを３００℃で２時間乾燥し、液相法による超微粒子酸化チタンを得た。
得られた酸化チタンはＢＥＴ比表面積が２１２ｍ２／ｇ、ルチル含有率１％であった。水抽出塩素含有量、全塩素含有量はともに０質量ｐｐｍであった。この酸化チタンを乳鉢で解砕し、レーザー回折式粒度分布測定法にて粒度分布を測定したところ、９０％累積質量粒度Ｄ９０は２６．１μｍであった。ルチル化率、ＢＥＴ比表面積、全塩素含有量、表面塩素率、Ｄ９０、及び、Ｆｅ、Ａｌ，Ｓｉ，Ｓの分析結果を表１に示す。
【００５７】
【表１】
2007314418.tif 000003
【産業上の利用可能性】
【００５８】
本発明により、同等のＢＥＴ比表面積を有する従来の酸化チタンに比べ、粒子内部のハロゲン含有量が低く、分散性に特に優れた、気相法によるアナターゼ型の超微粒子酸化チタン、これを脱ハロゲンすることによりＢＥＴ比表面積（Ｂ）とハロゲン含有率（Ｃ）との関係が前記式（２）の条件を満足する酸化チタン、レーザー回折式粒度分布測定法で測定されたＤ９０が２．５μｍ以下の酸化チタン、及びこれらの製造方法が提供される。
【００５９】
本発明の酸化チタンは、光触媒用途や太陽電池用途等に好適であり、特に、水系の溶媒に対する分散性が優れるので、水中での光触媒用途に好適に用いることができ、粉体としても解砕工程等が不要もしくは極めて軽微な設備で済み、工業的に非常に大きな実用的価値を有するものである。
【図面の簡単な説明】
【００６０】
【図１】超微粒子状酸化チタンのハロゲン含有率とＢＥＴ比表面積との関係を示す。
【図１】
2007314418.tif 000004
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
ハロゲン化チタンを含むガスと酸化性ガスとを反応させることにより得られる酸化チタンであって、ルチル含有率が５％以下で、かつ、ＢＥＴ一点法で測定した酸化チタンの比表面積をＢ（ｍ2／ｇ）、酸化チタンの全ハロゲン含有量をＣ（質量ｐｐｍ）としたとき、
Ｃ≦６５０ｅ0.02B
で示され、且つ、１質量％の水懸濁液とした時に、その水懸濁液を２０℃で３０分間放置後、酸化チタンに含まれていたハロゲン量の８０質量％以上のハロゲンが液相に移行することを特徴とする酸化チタン。
【請求項２】
酸化チタンに含まれていたハロゲン量の９０質量％以上のハロゲンが液相に移行する請求項１に記載の酸化チタン。
【請求項３】
酸化チタンが、Ｆｅ、Ａｌ、Ｓｉ及びＳの各元素をそれぞれ１００質量ｐｐｍ以下含む請求項１または２に記載の酸化チタン。
【請求項４】
酸化チタンが、１０〜２００ｍ2／ｇの比表面積を持つ請求項１乃至３に記載の酸化チタン。
【請求項５】
酸化チタンが、レーザー回折式粒度分析計によって測定される２．５μｍ以下の９０％累積質量粒度分布径を持つ、請求項１乃至４のいずれか１項に記載の酸化チタン。
【請求項６】
前記ハロゲン化チタンが四塩化チタンであり、前記ハロゲンが塩素である請求項１乃至５のいずれか１項に記載の酸化チタン。
【請求項７】
ハロゲン化チタンを含むガスと酸化性ガスとを反応させることにより酸化チタンを製造する気相法において、ハロゲン化チタンを含むガス及び酸化性ガスをそれぞれ反応器に導入し反応させたとき、該反応器内の温度が８００℃以上１，１００℃未満であり、ハロゲン化チタンを含むガス及び酸化性ガスが反応器内で８００℃以上１，１００℃未満の温度の滞留時間が０．１秒以下であることを特徴とする酸化チタンの製造方法。
【請求項８】
ハロゲン化チタンを含むガス及び酸化性ガスが、それぞれ、６００℃以上、１，１００℃未満に予熱されて反応器に導入される請求項７に記載の酸化チタンの製造方法。
【請求項９】
請求項７又は８に記載の製造方法で製造された酸化チタンを含むことを特徴とする粉体。
【請求項１０】
請求項７又は８に記載の製造方法で製造された酸化チタンを含むことを特徴とするスラリー。
【請求項１１】
請求項７又は８に記載の製造方法で製造された酸化チタンを含むことを特徴とする組成物。
【請求項１２】
請求項７又は８に記載の製造方法で製造された酸化チタンを含むことを特徴とする光触媒材料。
【請求項１３】
請求項７又は８に記載の製造方法で製造された酸化チタンを含むことを特徴とする湿式太陽電池用材料。
【請求項１４】
請求項７又は８に記載の製造方法で製造された酸化チタンを含むことを特徴とする誘電体原料。
【請求項１５】
請求項７又は８に記載の製造方法で製造された酸化チタンを含むことを特徴とするシリコーンゴム添加剤。
【請求項１６】
ルチル含有率が５％以下、ＢＥＴ一点法で測定した比表面積が１０〜２００ｍ2／ｇ、レーザー回折式粒度分析計によって測定される９０％累積質量粒度分布径が２．５μｍ以下の酸化チタン粒子であり、かつ、ＢＥＴ一点法で測定した酸化チタンの比表面積をＢ（ｍ2／ｇ）、酸化チタン粒子内部のハロゲン含有量をＣi（質量ｐｐｍ）としたとき、粒子内部に含まれるハロゲン量が０≦Ｃi≦６５０ｋｅ0.02B（ｋは０．２０）で示されることを特徴とする酸化チタン粒子。
【請求項１７】
１０＜Ｃi≦６５０ｋｅ0.02B（ｋは０．１５）で示される量のハロゲンを粒子内部に含む請求項１６に記載の酸化チタン粒子。
【手続補正２】
【補正対象書類名】明細書
【補正対象項目名】００１９
【補正方法】変更
【補正の内容】
【００１９】
すなわち本発明は、以下の発明を含む。
（１）ハロゲン化チタンを含むガスと酸化性ガスとを反応させることにより得られる酸化チタンであって、ルチル含有率が５％以下で、かつ、ＢＥＴ一点法で測定した酸化チタンの比表面積をＢ（ｍ2／ｇ）、酸化チタンの全ハロゲン含有量をＣ（質量ｐｐｍ）としたとき、
Ｃ≦６５０ｅ0.02B
で示され、且つ、１質量％の水懸濁液とした時に、その水懸濁液を２０℃で３０分間放置後、酸化チタンに含まれていたハロゲン量の８０質量％以上のハロゲンが液相に移行することを特徴とする酸化チタン。
（２）酸化チタンに含まれていたハロゲン量の９０質量％以上のハロゲンが液相に移行する上記（１）に記載の酸化チタン。
（３）酸化チタンが、Ｆｅ、Ａｌ、Ｓｉ及びＳの各元素をそれぞれ１００質量ｐｐｍ以下含む上記（１）または（２）に記載の酸化チタン。
（４）酸化チタンが、１０〜２００ｍ2／ｇの比表面積を持つ上記（１）〜（３）に記載の酸化チタン。
（５）酸化チタンが、レーザー回折式粒度分析計によって測定される２．５μｍ以下の９０％累積質量粒度分布径を持つ、上記（１）〜（４）のいずれか１項に記載の酸化チタン。
（６）前記ハロゲン化チタンが四塩化チタンであり、前記ハロゲンが塩素である上記（１）〜（５）のいずれか１項に記載の酸化チタン。
（７）ハロゲン化チタンを含むガスと酸化性ガスとを反応させることにより酸化チタンを製造する気相法において、ハロゲン化チタンを含むガス及び酸化性ガスをそれぞれ反応器に導入し反応させたとき、該反応器内の温度が８００℃以上１，１００℃未満であり、ハロゲン化チタンを含むガス及び酸化性ガスが、反応器内で８００℃以上１，１００℃未満の温度の滞留時間が０．１秒以下であることを特徴とする酸化チタンの製造方法。
（８）ハロゲン化チタンを含むガス及び酸化性ガスが、それぞれ、６００℃以上、１，１００℃未満に予熱されて反応器に導入される上記（７）に記載の酸化チタンの製造方法。
（９）上記（７）又は（８）に記載の製造方法で製造された酸化チタンを含むことを特徴とする粉体。
（１０）上記（７）又は（８）に記載の製造方法で製造された酸化チタンを含むことを特徴とするスラリー。
（１１）上記（７）又は（８）に記載の製造方法で製造された酸化チタンを含むことを特徴とする組成物。
（１２）上記（７）又は（８）に記載の製造方法で製造された酸化チタンを含むことを特徴とする光触媒材料。
（１３）上記（７）又は（８）に記載の製造方法で製造された酸化チタンを含むことを特徴とする湿式太陽電池用材料。
（１４）上記（７）又は（８）に記載の製造方法で製造された酸化チタンを含むことを特徴とする誘電体原料。
（１５）上記（７）又は（８）に記載の製造方法で製造された酸化チタンを含むことを特徴とするシリコーンゴム添加剤。
（１６）ルチル含有率が５％以下、ＢＥＴ一点法で測定した比表面積が１０〜２００ｍ2／ｇ、レーザー回折式粒度分析計によって測定される９０％累積質量粒度分布径が２．５μｍ以下の酸化チタン粒子であり、かつ、ＢＥＴ一点法で測定した酸化チタンの比表面積をＢ（ｍ2／ｇ）、酸化チタン粒子内部のハロゲン含有量をＣi（質量ｐｐｍ）としたとき、粒子内部に含まれるハロゲン量が０≦Ｃi≦６５０ｋｅ0.02B（ｋは０．２０）で示されることを特徴とする酸化チタン粒子。
（１７）１０＜Ｃi≦６５０ｋｅ0.02B（ｋは０．１５）で示される量のハロゲンを粒子内部に含む上記（１６）に記載の酸化チタン粒子。